(57)【要約】  光学用部材を仮固定する際に容易に塗布部を識別でき、かつ光照射によって硬化させる際、硬化状況を容易に識別できる仮固定用接着剤組成物を提供する。  （Ａ）：多官能（メタ）アクリレート、（Ｂ）：（メタ）アクリロイル基を有する単官能モノマー、（Ｃ）：光照射を受けて変色する色素、（Ｄ）：光重合開始剤を含有することを特徴とする組成物であり、好ましくは、（Ｃ）：光照射を受けて変色する色素が、光発色性色素及び光退色性色素からなる群から選ばれる１種以上である前記の組成物であり、好ましくは、（Ａ）及び（Ｂ）がいずれも疎水性を有することを特徴とする前記組成物。さらに、前記組成物を用いて部材を接着仮固定し、該仮固定された部材を加工後、該加工された部材を９０℃以下の温水に浸漬して、前記組成物の硬化体を取り外すことを特徴とする部材の仮固定方法。【特許請求の範囲】
【請求項１】
（Ａ）：多官能（メタ）アクリレート、（Ｂ）：（メタ）アクリロイル基を有する単官能モノマー、（Ｃ）：光照射を受けて変色する色素、（Ｄ）：光重合開始剤を含有することを特徴とする組成物。
【請求項２】
（Ｃ）：光を受けて変色する色素が、光発色性色素及び光退色性色素からなる群から選ばれる１種以上であることを特徴とする請求項１に記載の組成物。
【請求項３】
（Ａ）：多官能（メタ）アクリレート及び（Ｂ）：（メタ）アクリロイル基を有する単官能モノマーが、いずれも疎水性であることを特徴とする請求項１又は請求項２に記載の組成物。
【請求項４】
（Ａ）：多官能（メタ）アクリレートを１〜５０質量部、（Ｂ）：（メタ）アクリロイル基を有する単官能モノマーを５〜９５質量部、（Ａ）と（Ｂ）との合計量１００質量部に対して、（Ｃ）：光を受けて変色する色素を０．０００１〜１０質量部及び（Ｄ）：光重合開始剤を０．１〜２０質量部含有することを特徴とする請求項１乃至３のいずれか一項に記載の組成物。
【請求項５】
さらに、極性有機溶媒を含有することを特徴とする請求項１乃至４のいずれか一項に記載の組成物。
【請求項６】
さらに、（Ａ）〜（Ｄ）に溶解しない粒状物質を含有することを特徴とする請求項１乃至５のいずれか一項に記載の組成物。
【請求項７】
請求項１乃至６のいずれか一項に記載の組成物からなることを特徴とする接着剤。
【請求項８】
請求項１乃至６のいずれか一項に記載の組成物を用いて、部材を接着仮固定し、該仮固定された部材を加工後、前記組成物の硬化体を９０℃以下の温水に浸漬して加工された部材を取り外すことを特徴とする部材の仮固定方法。
【請求項９】
部材を接着仮固定する際に、請求項１乃至６のいずれか一項に記載の組成物の塗布部が識別し易いように着色されており、しかも、当該組成物に光照射して硬化した際に前記の色とは異なる色に着色、又は退色させることで硬化状況を識別容易とすることを特徴とする部材の仮固定方法。
【発明の詳細な説明】
【技術分野】
【０００１】
本発明は、種々な部材を加工するに際しての仮固定に好適な組成物に関する。より詳細には、光学用部材を加工するに際して当該部材を仮固定するのに好適な組成物からなる光硬化性接着剤、及びこれを用いた仮固定方法に関する。
【背景技術】
【０００２】
光学レンズ、プリズム、アレイ、シリコンウエハ、半導体実装部品等の仮固定用接着剤としては、両面テープやホットメルト系接着剤が使用されている。この場合、これらの接着剤にて基材や他の部材に接合または積層した部材を、所定の形状に切削加工後、接着剤を除去し、基材や他の部材から加工された部材を取り出すことで、加工部材の製造が行われている。【０００３】
実装部品等については、これらの部品を両面テープにて基材に固定した後、所望の部品に切削加工を行い、更に両面テープに紫外線を照射することで部品からの剥離を行う。また、ホットメルト系接着剤の場合には、部材を接合後、加熱により部材と基材との間隙に接着剤を浸透させた後、所望の部品に切削加工を行い、有機溶剤中で接着剤の剥離を行う。【０００４】
しかし、両面テープを用いる場合には、厚み精度を出すのが困難であったり、接着強度が弱いために部品加工時にチッピング性が劣ったり、１００℃以上の熱をかけないと剥離できなかったりする問題があった。また、紫外線照射により剥離させる場合には、被着体の透過性が乏しいと剥離できない問題があった。【０００５】
ホットメルト系接着剤の場合には、接着時に１００℃以上の熱をかけなければ接着することができず、使用できる部材や基材に制約があった。また、剥離時に有機溶剤を使用する必要があり、アルカリ溶剤やハロゲン系有機溶剤の洗浄処理工程が煩雑である他、作業環境的にも問題となっていた。【０００６】
これらの欠点を解決するために、水溶性ビニルモノマー等の水溶性化合物を含有する仮固定用の光硬化型又は加熱型接着剤が提案されている。しかし、これらの接着性組成物では、水中での剥離性は解決されるのに対し、部品固定時の接着強度が低く、切削加工後の部材の寸法精度に乏しいという問題がある。【０００７】
また、特定の親水性の高い（メタ）アクリレートの使用により接着性を向上させるとともに、膨潤や一部溶解によって剥離性をも向上させた仮固定用接着剤も提案されている（特許文献１、２、３参照）。しかし、切削加工時には、部品とブレードやダイヤモンドカッター等の切削治具との摩擦熱を冷却するために大量の水を使用するため、前記の親水性の高い組成物では、切削時に硬化物が膨潤し柔軟になり、より高い寸法精度を獲得できない、また、剥離した部材に一部溶解した硬化物が糊残りするといった問題がある。【０００８】
これらの問題を解決するため、本発明者はいろいろ検討し、特定の疎水性（メタ）アクリルモノマーを用い、これを組み合わせることにより、高接着強度でかつ温水中での剥離性の良好な接着剤組成物を提案した（特許文献４参照）。
【特許文献１】特開平０６−１１６５３４号公報
【特許文献２】特開２０００−２６５４６８号公報
【特許文献３】特開２００１−２２６６４１号公報
【特許文献４】特開２００６−２９０９５７号公報
【発明の開示】
【発明が解決しようとする課題】
【０００９】
しかしながら、前記仮固定用接着剤は、従来公知の接着剤と同様に、その色がほぼ透明であるため、塗布した部分が識別しにくく、さらには硬化前後の外観上の変化もほとんどないので、光が確実に照射されて硬化したかどうかの判別も困難で、作業性に欠けるという実作業上の問題が残っていることが判った。【００１０】
即ち、本発明は、上記特許文献４に記載の発明の改良に関するもので、高接着強度でかつ温水中での剥離性の良好であり、さらに接着剤の塗布位置、硬化状況が容易に判別でき、それにより部材の加工作業の効率的な実施を促すことができる部材の仮固定用接着剤を提供することを目的になされたものである。
【課題を解決するための手段】
【００１１】
本発明者は、前記目的を達成するべく鋭意検討した結果、多官能（メタ）アクリレート、（メタ）アクリロイル基を有する単官能モノマー、及び光重合開始剤を含有する仮固定用接着剤組成物に、光発色性色素又は光退色性色素を配合し着色することで、塗布した部分を容易に識別でき、さらに光照射にて硬化した際に前記とは異なる色に着色あるいは退色させることで硬化状況を容易に判別できる仮固定用接着剤を発明するに至った。【００１２】
すなわち、本発明は、以下の要旨を有するものである。
（１）（Ａ）：多官能（メタ）アクリレート、（Ｂ）：（メタ）アクリロイル基を有する単官能モノマー、（Ｃ）：光照射を受けて変色する色素、（Ｄ）：光重合開始剤を含有することを特徴とする組成物。
（２）（Ｃ）：光を受けて変色する色素が、光発色性色素及び光退色性色素からなる群から選ばれる１種以上であることを特徴とする上記（１）に記載の組成物。
（３）（Ａ）：多官能（メタ）アクリレート及び（Ｂ）：（メタ）アクリロイル基を有する単官能モノマーが、いずれも疎水性であることを特徴とする上記（１）又は（２）に記載の組成物。
（４）（Ａ）：多官能（メタ）アクリレートを１〜５０質量部、（Ｂ）：（メタ）アクリロイル基を有する単官能モノマーを５〜９５質量部、（Ａ）と（Ｂ）との合計量１００質量部に対して、（Ｃ）：光を受けて変色する色素を０．０００１〜１０質量部及び（Ｄ）：光重合開始剤を０．１〜２０質量部含有することを特徴とする上記（１）乃至（３）のいずれか一項に記載の組成物。
（５）さらに、極性有機溶媒を含有することを特徴とする上記（１）乃至（４）のいずれか一項に記載の組成物。
（６）さらに、（Ａ）〜（Ｄ）に溶解しない粒状物質を含有することを特徴とする上記（１）乃至（５）のいずれか一項に記載の組成物。
（７）上記（１）乃至（６）のいずれか一項に記載の組成物からなることを特徴とする接着剤。
（８）上記（１）乃至（６）のいずれか一項に記載の組成物を用いて、部材を接着仮固定し、該仮固定された部材を加工後、前記組成物の硬化体を９０℃以下の温水に浸漬して加工された部材を取り外すことを特徴とする部材の仮固定方法。
（９）部材を接着仮固定する際に、上記（１）乃至（６）のいずれか一項に記載の組成物の塗布部が識別し易いように着色されており、しかも、当該組成物に光照射して硬化した際に前記の色とは異なる色に着色、又は退色させることで硬化状況を識別容易とすることを特徴とする部材の仮固定方法。
【発明の効果】
【００１３】
本発明の組成物は、その組成故に光硬化性を有し、可視光または紫外線によって硬化体を生成する。このために、従来のホットメルト接着剤に比べ、部品を固定する際に、省力化、省エネルギー化、作業短縮の面で著しい効果が得られる。また、その硬化体は、加工時に用いる切削水などに影響されずに高い接着強度を発現できるので、部材の加工時にずれを生じ難く、寸法精度面で優れた部材を容易に得ることができる。さらに、本発明の組成物は光照射を受けて変色又は退色する色素を含んでいるため、光照射によって硬化させる前には塗布した部分を色の違いによって容易に識別することができる。また、光照射によって硬化した際、前記の色とは異なる色に着色又は退色するため、硬化状況を容易に判別することができる。【００１４】
更に、本発明の組成物の硬化体は、特に９０℃以下の温水に接触することで接着強度を低下させ部材間の或いは部材と治具との接合力を低下するので、容易に部材の回収ができる。更に、従来の接着剤の場合に比べ、高価で、発火性の強い、或いは人体に有害なガスを発生する有機溶媒を用いる必要がないという格段の効果が得られる。【００１５】
更に、特定の好ましい組成範囲の組成物においては、硬化体が９０℃以下の温水と接触して膨潤し、フィルム状に部材から回収できるので、作業性にも優れる。【００１６】
更に、本発明の組成物は硬化状況を視覚的に判断できるため、接着不良による部材の脱落や部材加工時のずれを未然に防ぐことができ、部材加工時の生産性の向上が図れるという効果が得られる。
【発明を実施するための最良の形態】
【００１７】
（Ａ）：多官能（メタ）アクリレートとしては、末端又は側鎖に２個以上の（メタ）アクリロイル化された多官能（メタ）アクリレートオリゴマー／ポリマーや、２個以上の（メタ）アクリロイル基を有するモノマーを使用することができる。【００１８】
例えば、多官能（メタ）アクリレートオリゴマー／ポリマーとしては、１，２-ポリブタジエン末端のウレタン（メタ）アクリレート（例えば、日本曹達社製「ＴＥ−２０００」、「ＴＥＡ−１０００」）、１，２-ポリブタジエン末端のウレタン（メタ）アクリレートの水素添加物（例えば、日本曹達社製「ＴＥＡＩ−１０００」）、１，４−ポリブタジエン末端のウレタン（メタ）アクリレート（例えば、大阪有機化学社製「ＢＡＣ−４５」）、ポリイソプレン末端の（メタ）アクリレート、ポリエステル系ウレタン（メタ）アクリート、ポリエーテル系ウレタン（メタ）アクリレート、ポリエステル（メタ）アクリレート、ビスＡ型エポキシ（メタ）アクリレート（例えば、大阪有機化学社製「ビスコート＃５４０」、昭和高分子社製「ビスコートＶＲ−７７」）などが挙げられる。【００１９】
２官能（メタ）アクリレートモノマーとして、１，３−ブチレングリコールジ（メタ）アクリレート、１，４−ブタンジオールジ（メタ）アクリレート、１，６−ヘキサジオールジ（メタ）アクリレート、１，９−ノナンジオールジ（メタ）アクリレート、ネオペンチルグリコールジ（メタ）アクリレート、ジシクロペンタニルジ（メタ）アクリレート、２−エチル−２−ブチル−プロパンジオール（メタ）アクリレート、ネオペンチルグリコール変性トリメチロールプロパンジ（メタ）アクリレート、ステアリン酸変性ペンタエリストールジアクリレート、ポリプロピレングリコールジ（メタ）アクリレート、２，２−ビス（４−（メタ）アクリロキシジエトキシフェニル）プロパン、２，２−ビス（４−（メタ）アクリロキシプロポキシフェニル）プロパン、２，２−ビス（４−（メタ）アクリロキシテトラエトキシフェニル）プロパン等が挙げられる。【００２０】
３官能（メタ）アクリレートモノマーとしては、トリメチロールプロパントリ（メタ）アクリレート、トリス［（メタ）アクリロイキシエチル］イソシアヌレート等が挙げられる。
４官能以上の（メタ）アクリレートモノマーとしては、ジメチロールプロパンテトラ（メタ）アクリレート、ペンタエリスリトールテトラ（メタ）アクリレート、ペンタエリスリトールエトキシテトラ（メタ）アクリレート、ジペンタエリスリトールペンタ（メタ）アクリレート、ジペンタエリスリトールヘキサ（メタ）アクリレート等が挙げられる【００２１】
（Ａ）：多官能（メタ）アクリレートは、疎水性のものがより好ましいが、水溶性の場合には、切削加工時に組成物の硬化体が膨潤することにより位置ずれを起こし加工精度が劣る恐れがあるため好ましくない。しかし、親水性であっても、その組成物の硬化体が水によって大きく膨潤もしくは一部溶解することがなければ、使用しても差し支えない。【００２２】
（Ａ）：多官能（メタ）アクリレートの添加量は、（Ａ）及び（Ｂ）の合計量１００質量部中、１〜５０質量部が好ましく、５〜３０質量部がより好ましい。１質量部以上であれば、組成物の硬化体を温水に浸漬した時に被着物より当該硬化体が剥離する性質（以下、単に「剥離性」という）が充分に助長されるし、組成物の硬化体がフィルム状に剥離することが確保できる。また、５０質量部以下であれば、初期の接着性が低下する恐れもない。【００２３】
（Ｂ）：（メタ）アクリロイル基を有する単官能モノマーとしては、メチル（メタ）アクリレート、エチル（メタ）アクリレート、プロピル（メタ）アクリレート、ブチル（メタ）アクリレート、２−エチルヘキシル（メタ）アクリレート、イソオクチル（メタ）アクリレート、イソデシル（メタ）アクリレート、ラウリル（メタ）アクリレート、ステアリル（メタ）アクリレート、フェニル（メタ）アクリレート、シクロヘキシル（メタ）アクリレート、ジシクロペンタニル（メタ）アクリレート、ジシクロペンテニル（メタ）アクリレート、ジシクロペンテニロキシエチル（メタ）アクリレート、イソボルニル（メタ）アクリレート、メトキシ化シクロデカトリエン（メタ）アクリレート、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、テトラヒドロフルフリル（メタ）アクリレート、２−ヒドロキシ−３−フェノキシプロピル（メタ）アクリレート、グリシジル（メタ）アクリレート、カプロラクトン変性テトラヒドロフルフリル（メタ）アクリレート、３−クロロ−２−ヒドロキシプロピル（メタ）アクリレート、Ｎ，Ｎ−ジメチルアミノエチル（メタ）アクリレート、Ｎ，Ｎ−ジエチルアミノエチル（メタ）アクリレート、ｔ−ブチルアミノエチル（メタ）アクリレート、エトキシカルボニルメチル（メタ）アクリレート、フェノールエチレンオキサイド変性アクリレート、フェノール（エチレンオキサイド２モル変性）アクリレート、フェノール（エチレンオキサイド４モル変性）アクリレート、パラクミルフェノールエチレンオキサイド変性アクリレート、ノニルフェノールエチレンオキサイド変性アクリレート、ノニルフェノール（エチレンオキサイド４モル変性）アクリレート、ノニルフェノール（エチレンオキサイド８モル変性）アクリレート、ノニルフェノール（プロピレンオキサイド２．５モル変性）アクリレート、２−エチルヘキシルカルビトールアクリレート、エチレンオキサイド変性フタル酸（メタ）アクリレ−ト、エチレンオキサイド変性コハク酸（メタ）アクリレート、トリフロロエチル（メタ）アクリレート、アクリル酸、メタクリル酸、マレイン酸、フマル酸、ω−カルボキシ−ポリカプロラクトンモノ（メタ）アクリレート、フタル酸モノヒドロキシエチル（メタ）アクリレート、（メタ）アクリル酸ダイマー、β−（メタ）アクリロイルオキシエチルハイドロジェンサクシネート、ｎ−（メタ）アクリロイルオキシアルキルヘキサヒドロフタルイミド等が挙げられる。【００２４】
（Ｂ）：（メタ）アクリロイル基を有する単官能モノマーは、（Ａ）：多官能（メタ）アクリレートと同様に疎水性のものがより好ましく、水溶性の場合には、切削加工時に組成物の硬化体が膨潤することにより位置ずれを起こし加工精度が劣る恐れがあるため好ましくない。しかし、親水性であっても、その組成物の硬化体が水によって膨潤もしくは一部溶解することがなければ、使用しても差し支えない。【００２５】
（Ｂ）：（メタ）アクリロイル基を有する単官能モノマーの含有量は、（Ａ）及び（Ｂ）の合計量１００質量部中、５〜９５質量部が好ましく、１０〜８０質量部がより好ましい。５質量部以上であれば初期の接着性が低下する恐れもなく、９５質量部以下であれば、剥離性が確保でき、組成物の硬化体がフィルム状に剥離する。【００２６】
また、前記（Ａ）及び（Ｂ）を含有する組成物に、（メタ）アクリロイルオキシエチルアシッドフォスフェート、ジブチル２−（メタ）アクリロイルオキシエチルアシッドフォスフェート、ジオクチル２−（メタ）アクリロイルオキシエチルフォスフェート、ジフェニル２−（メタ）アクリロイルオキシエチルフォスフェート、（メタ）アクリロイルオキシエチルポリエチレングリコールアシッドフォスフェート等のビニル基又は（メタ）アクリル基を有するリン酸エステルを含有することで、金属面への密着性をさらに向上させることができる。【００２７】
本発明においては、（Ｃ）：光照射を受けて変色する色素を含有することを特徴としている。これにより、光照射によって硬化させる前には塗布した部分を色の違いによって容易に識別することができる。また、光照射によって硬化した際に、前記の色とは異なる色に着色又は退色するため、硬化状況を容易に判別することができることが容易に達成される。【００２８】
（Ｃ）：光照射を受けて変色する色素としては、より具体的には、光発色性色素及び光退色性色素からなる群から選ばれる１種以上が好ましく選択される。【００２９】
光発色性色素は、当該仮固定用組成物を硬化させるために照射される光によって元の色とは異なる色を呈する色素であればよく、公知の化合物を使用することができる。【００３０】
光発色性色素を具体的に例示すると、３−［Ｎ−（ｐ−トリルアミノ）］−７−アニリノフルオラン、３−［Ｎ−（ｐ−トリル）−Ｎ−メチルアミノ］−７−アニリノフルオラン、３−［Ｎ−（ｐ−トリル）−Ｎ−エチルアミノ］−７−アニリノフルオラン、３−ジエチルアミノ−６−メチル−７−アニリノフルオラン、クリスタルバイオレットラクトン、４，４’,４”−トリスジメチルアミノトリフェニルメタノ−ル、４，４’，４”−トリスジメチルアミノ］トリフェニルメタンなどのロイコ染料；１，３，３−トリメチルインドリオベンゾピリロスピラン、１，３，３−トリメチルインドリノ−６’−ブロモベンゾピリロスピラン、１，３，３−トリメチルインドリノ−８’−メトキシベンゾピリロスピラン、１，３，３−トリメチルインドリノ−β−ナフソピリロスピラン、１，３，３−トリメチルインドリノナフソスピロオキサジン、１，３，３−トリメチルインドリノ−６’−ニトロベンゾピリロスピラン、１−（２−ヒドロキシメチル）−３，３−ジメチルインドリノ−６’−ニトロベンゾピリロスピラン、１，３，３−トリメチル−６’−（２，３−ジヒドロ−１−インドリノ）−スピロインドリンナフトオキサジン、１，３，３−トリメチル−６’−（１−ピペリジニル）−スピロインドリンナフトオキサジン、１，３，３−トリメチル−６−トリフルオロメチル−６’−（１−ピペリジニル）−スピロインドリンナフトオキサジンなどのスピロピラン類やスピロオキサジン類；３，４−ビス（１，２−ジメチル−３−インドリル）フラン−２，５−ジオン、３，４−ジ（２−メチル−３−ベンゾチオフェン）フラン−２，５−ジオン、１，２−ビス（２−メチル−１−ベンゾチオフェン−３−イル）ヘキサフルオロシクロペンテン、１，２−ビス（２−メトキシ−１−ベンゾ［ｂ］チオフェン−３−イル）―３，３，４，４，５，５−ヘキサフルオロシクロペンテン、１，２−ビス（６−ジフェニルアミノ−２−メチル−１−ベンゾ［ｂ］チオフェン−３−イル）−３，３，４，４，５，５−ヘキサフルオロシクロペンテン、１，２−ビス（２，４−ジメチル−５−フェニル−３−チエニル）−３，３，４，４，５，５−ヘキサフルオロシクロペンテン）、１，２−ビス（５−メチル−２−フェニル−４−チアゾイル）−３，３，４，４，５，５−ヘキサフルオロシクロペンテン、１，２−ビス（２−メチル−６−ニトロ−３−ベンゾチエニル）−３，３，４，４，５，５−ヘキサフルオロシクロペンテン、１−（２−フェニル−５−メチル−４−チアゾイル）−２−（３−メチル−２−チエニル）−３，３，４，４，５，５−ヘキサフルオロシクロペンテン、１，２−ジ（２，４，５−トリメチル−３−チエニル）ペルフルオロシクロペンテンなどのジアリールエテン類；ジメチルアミノインドリルフルギド、フリルフルギド、チエニルフルギドなどのフルキド類等が挙げられる。【００３１】
また、光退色性色素は、仮固定用接着剤組成物に配合することで、配合しない場合とは異なる色を呈するものであり、当該仮固定用接着剤組成物を硬化させるために照射される光によって無色、又は無色に近い状態に退色あるいは変色する化合物であればよく、公知の化合物を使用することができる。【００３２】
光退色性色素を具体的に例示すると、メチレンブルー、クルクミン、クロセチン、フィコシアニン、アマランス、エリスロシン、ニューコクシン、フロキシン、ローズベンガル、アシッドレッド、タートラジン、サンセットイエローＦＣＦ、ファストグリーンＦＣＦ、ブリリアントブルーＦＣＦ、インジゴカルミン、フェノールフタレイン、スルホフタレイン、エイルバイオレット、メチルオレンジ、フルオレッセイン、メチルビオロゲン、インドフェノール、ジムロスベタイン、エオシンＹ、ローダミンＢ、チオニン、ニュートラルレッド、トルイジンブルーＯ、インドシアリングリーン、スルホブロモフタレイン、ウラニン、リソールルビンＢ、レーキレッドＣ、リソールレッド、テトラクロルテトラブロムフルオレイセン、ブリリアントレーキレッドＲ、ディープマルーン、トルイジンレッド、テトラブロムフルオレセイン、ヘリンドンピンクＣＮ、ファストアシッドマゼンタ、パーマネントレッド、ジブロムクルオレセイン、パーマネントオレンジ、ジヨードフルオレセイン、ウラニン、キノリンイエローＷＳ、アリザリンシアニングリーンＦ、キニザリングリーンＳＳ、ピラニンコンク、ライトグリーンＳＦ黄、パテントブルーＮＡ、カルバスレンブルー、アルファズリンＦＧ、レゾルシンブラウン、アリズリンパープルＳＳ、ビオラミンＲ、ブリリアントファストスカーレット、パーマネントレッドＦ５Ｒ、ポンソーＳＸ、ファストレッドＳ、オイルオレンジＳＳ、ポーライエロー５Ｇ、ファストライトイエロー３Ｇ、ナフトールグリーンＢ、ギネアグリーンＢ、スダンブルーＢ、アリズロールパープル、ナフトールブルーブラック、クロシン、クロシンブルー、オレオレジンパプリカ、クロロフィル、カルタミン、サフラワーイエロー、ビートレッド、ラッカイン酸、ルビアカラー、リナブルー、ダイレクトファーストイエローＧＣ、ダイレクトファーストオレンジ、ダイレクトファーストスカーレット４ＢＳ、クロランチンファーストレッド６ＢＬＬ、ダイレクトスカイブルー５Ｂ、シリアススープラブルーＢＲＲ、ダイレクトファーストターコイスブルーＧＬ、ダイレクトコッパーブルー２Ｂ、コプランチングリーンＧ、ダイレクトファーストブラックＤ、ミーリングイエローＯ、アシッドブリリアントスカーレット３Ｒ、アシッドバイオレット５Ｂ、アザリンダイレクトブルーＡ２Ｇ、アシッドサイアニン６Ｂ、アシッドサイアニン５Ｒ、アシッドサイアニングリーンＧ、ミーリングブラウン３Ｇ、アシッドファーストブラックＶＬＧ、アシッドブラックＷＡ、カチオンイエロー３Ｇ、カチオンゴールデンイエローＧＬ、カチオンフラビン１０Ｇ、カチオンイエロー５ＧＬ、カチオンオレンジＲ、カチオンブラウン３ＧＬ、カチオンピンクＦＧ、カチオンブリリアントレッド４Ｇ、カチオンレッドＧＴＬ、カチオンレッドＢＬＨ、カチオンレッド６Ｂ、カチオンレッド５Ｂ、カチオンブルー５Ｇ、カチオンブルーＧＲＬ、カチオンブルー、ＧＬＨ、カチオンネイビーブルーＲＬＨ、アリザリン、クロムファーストブルーＭＢ、クロムファーストブラウンＫＥ、クロムブラックＰ２Ｂ、クロムブラックＴ、ファストスカーレットＧベース、バリアミンブルーＢベース、ナフトールＡＳ、ナフトールＡＳ−Ｇ、バットイエローＧＣＮ、バットオレンジＲＲＴＳ、インジゴ、バットブルーＲＳＮ，バットブルーＢＣ、バットブリリアントグリーンＦＦＢ、バトオリーブグリーンＢ、バットオリーブＴ、バッチブラウンＲ、バットグレーＭ、ディスパースファーストイエローＧ、ディスパースピンクＲＦ、ディスパースブルーＦＦＲ、ディスパースブルーグリーンＢ、ディスパースイエロー５Ｇ、ディスパースゴールデンイエローＧＧ、ディスパースイエローＲＬ、ディスパースイエロー３Ｇ、ディスパースオレンジＢ、ディスパースイエローブラウン２Ｒ、ディスパースファーストルビン３Ｂ、ディスパースレッドＦＢ、ディスパースレッドＦＬ、ディスパースレッドＧＦＬ、ディスパースブリリアントピンクＲＥＬ、ディスパースバイオレットＨＦＲＬ、ディスパースブルーＦＢ、ディスパースターコイスブルーＧＬ、ディスパースネイビーブルー２ＧＬ、ディスパースデイベロッパー、フルオレッセントブライトナーＷＧ、フルオレッセントブライトナーＥＲＮ、フルオレッセントブライトナーＡＴ、フルオレッセントブライトナーＳＡ、ソルベントオレンジＧ、ソルベントファーストイエロー３ＲＥ、ソルベントファーストレッドＢ、ソルベントファーストブルーＨＦＬ、リアクテイブイエロー３Ｇ、リアクテイブオレンジ２Ｒ、リアクテイブレッド３Ｂ、リアクテイブスカーレット２Ｇ、リアクテイブブルー３Ｇ、リアクテイブブルーＲ、リアクテイブブルーＢＲ、リアクテイブターコイスＧＦ、リアクテイブブリリアントブルーＲ、リアクテイブブラックＢ、ファストイエローＧ、ファストイエロー１０Ｇ、ジスアゾイエローＡＡＡ、ジスアゾイエローＡＡＭＸ、フラバンスイエロー、クロモフタルイエローＧＲ、メチンイエロー、サンセットイエローレーキ、アンスラピリミジンイエロー、イソインドリノンイエローＲ、キノフタロンイエロー、ジニトロアニリンオレンジ、ピラゾロンオレンジ、ジアニシジンオレンジ、ペルシアンオレンジレーキ、ベンズイミダゾロンオレンジＨＬ、ペリノンオレンジ、ピランスロンオレンジ、パラレッド、ナフトールレッドＦＲＲ、トルイジンレッド、ナフトールカーミンＦＢ、ナフトールレッドＭ、ナフトールレッドＢＳ、ナフトールレッドＲＮ、ピラゾロンレッド、パーマネントレッド２Ｂ、リソールレッド、ボンレーキレッドＣ、レーキレッドＣ、ブリリアントカーミン６Ｂ、ブリリアントカーミン３Ｂ、ボルドー１０Ｂ、ボンマルーンＭ、ブリリアントスカーレットＧ、ローダミン６Ｇレーキ、マダーレーキ、チオインジゴボルドー、ナフトールレッドＦＧＲ、ブリリアントカーミンＢＳ、キナクリドンマゼンタ、ペリレンバーミリオン、ナフトールカーミンＦＢＢ、ペリレンレッドＢＬ、クロモフタールスカーレット、アンスアンスロンレッド、ナフトールレッドＦ５ＲＫ、エリスロシンレーキ、ジアントラキノニルレッド、ペリレンレッド、ペリレンマルーン、ベンズイミダゾロンカーミンＨＦ４Ｃ、ペリレンスカーレット、アマランスレーキ、キナクリドンレッドＥ、ピランスロンレッド、ローダミンＢレーキ、メチルバイオレットレーキ、アリザリンマルーンレーキ、キナクリドンレッド、ジオキサジンバイオレット、チオインジゴマゼンタ、ビクトリアブルーレーキ、ビクトリアブルー６Ｇレーキ、フタロシアニンブルー、アルカリブルーＧ、インダンスロンブルー、ブリリアントグリーンレーキ、マラカイトグリーンレーキ、フタロシアニングリーン、ピグメントグリーンＢ、フタロシアニングリーン６Ｙ、ベンズイミダゾロンブラウンＨＦＲ、アニリンブラック、ダイアリリドイエローＨ１０Ｇ、ダイアリリドイエローＨＲ、カルバゾールバイオレット、メタクレゾールパープル、ブロモフェノールブルー、クリスタルバイオレット、ゲンチアナバイオレット、ブロモクレゾールグリーン、ブロモチモールブルー等が挙げられる。【００３３】
光発色性色素又は光退色性色素は、それぞれ単独で使用することもできるが、本発明の目的を損なわない限り両者を一緒に使用することもできる。それぞれ単独で使用する場合は、その量は、（Ａ）及び（Ｂ）の合計量１００質量部に対して、０．０００１〜１０質量部が好ましく、０．００１〜１質量部がより好ましい。また、両者を一緒に使用する場合は、両者の合計量は（Ａ）及び（Ｂ）の合計量１００質量部に対して、０．０００１〜１０質量部が好ましい。０．０００１質量部以上であれば硬化物を明瞭に着色することができるし、１０質量部以下であれば初期の接着性が劣ることもなく、フィルム状に確実に剥離する。着色性と初期の接着性および剥離性の観点から、０．０００５〜５質量部がさらに好ましく、０．００１〜１質量部がより一層好ましい。【００３４】
（Ｄ）：光重合開始剤としては、可視光線や紫外線等の活性光線により増感させて組成物の光硬化を促進するために配合するものであり、公知の各種光重合開始剤が使用可能である。【００３５】
光重合開始剤としては、具体的には、ベンゾフェノン若しくはその誘導体；ベンジル若しくはその誘導体；アントラキノン若しくはその誘導体；ベンゾイン、ベンゾインメチルエーテル、ベンゾインエチルエーテル、ベンゾインプロピルエーテル、ベンゾインイソブチルエーテル、ベンジルジメチルケタール等のベンゾイン誘導体；ジエトキシアセトフェノン、４−ｔ−ブチルトリクロロアセトフェノン等のアセトフェノン誘導体；２−ジメチルアミノエチルベンゾエート；ｐ−ジメチルアミノエチルベンゾエート；ジフェニルジスルフィド；チオキサントン若しくはその誘導体；カンファーキノン、７，７−ジメチル−２，３−ジオキソビシクロ［２．２．１］ヘプタン−１−カルボン酸、７，７−ジメチル−２，３−ジオキソビシクロ［２．２．１］ヘプタン−１−カルボキシ−２−ブロモエチルエステル、７，７−ジメチル−２，３−ジオキソビシクロ［２．２．１］ヘプタン−１−カルボキシ−２−メチルエステル、７，７−ジメチル−２，３−ジオキソビシクロ［２．２．１］ヘプタン−１−カルボン酸クロライド等のカンファーキノン誘導体；２−メチル−１−［４-（メチルチオ）フェニル］−２−モルフォリノプロパン−１−オン、２−ベンジル−２−ジメチルアミノ−１−（４−モルフォリノフェニル）−ブタノン−１等のα−アミノアルキルフェノン誘導体；ベンゾイルジフェニルホスフィンオキサイド、２，４，６−トリメチルベンゾイルジフェニルホスフィンオキサイド、ベンゾイルジエトキシポスフィンオキサイド、２，４，６−トリメチルベンゾイルジメトキシフェニルホスフィンオキサイド、２，４，６−トリメチルベンゾイルジエトキシフェニルホスフィンオキサイド等のアシルホスフィンオキサイド誘導体等が挙げられる。光重合開始剤は１種又は２種以上を組み合わせて用いることができる。【００３６】
光重合開始剤の添加量は、（Ａ）及び（Ｂ）の合計１００質量部に対して、０．１〜２０質量部が好ましい。より好ましくは３〜２０質量部が好ましい。０．１質量部以上であれば、硬化促進の効果が確実に得られるし、２０質量部以下で充分な硬化速度を得ることができる。より好ましい形態として、（Ｄ）の光重合開始剤を３質量部以上添加することで、光照射量に依存なく硬化可能となり、さらに組成物の硬化体の架橋度が高くなり、切削加工時に位置ずれ等を起こさなくなる点や剥離性が向上する点でより好ましい。【００３７】
本発明の組成物は、その貯蔵安定性向上のため少量の重合禁止剤を使用することができる。例えば重合禁止剤としては、メチルハイドロキノン、ハイドロキノン、２，２−メチレン−ビス（４−メチル−６−ターシャリーブチルフェノール）、カテコール、ハイドロキノンモノメチルエーテル、モノターシャリーブチルハイドロキノン、２，５−ジターシャリーブチルハイドロキノン、ｐ−ベンゾキノン、２，５−ジフェニル−ｐ−ベンゾキノン、２，５−ジターシャリーブチル−ｐ−ベンゾキノン、ピクリン酸、クエン酸、フェノチアジン、ターシャリーブチルカテコール、２−ブチル−４−ヒドロキシアニソール、または２，６−ジターシャリーブチル−ｐ−クレゾール等が挙げられる。【００３８】
これらの重合禁止剤の使用量は、（Ａ）及び（Ｂ）の合計１００質量部に対し、０．００１〜３質量部が好ましく、０．０１〜２質量部がより好ましい。０．００１質量部以上で貯蔵安定性が確保されるし、３質量部以下で良好な接着性が得られ、未硬化になることもない。【００３９】
本発明の組成物においては、極性有機溶媒を含有することが好ましい。極性有機溶媒を含有することにより、硬化後の組成物が温水と接触して容易に膨潤したりして接着強度が低下する現象を確実に発現することができる。【００４０】
極性有機溶媒に関しては、その沸点が５０℃以上２００℃以下であることが好ましく、６０〜１２０℃がより好ましい。沸点が前記範囲内の極性有機溶媒を選択する時には、硬化後の組成物が温水と接触して接着強度が低下する現象をより一層確実に発現することができるので好ましい。また、このような極性有機溶媒としては、例えば、アルコール、ケトン、エステル等が挙げられるが、本発明者の検討結果に拠れば、このうちアルコールが好ましく選択される。【００４１】
アルコールとしては、メタノール、エタノール、ｎ−プロパノール、イソプロパノール、ｎ-ブタノール、イソブタノール、第二ブタノール、第三ブタノール、ｎ−アミルアルコール、イソアミルアルコール、２−エチルブチルアルコール等が挙げられる。さらに、前記アルコールの中でも、好ましくは沸点が１２０℃以下であるメタノール、エタノール、ｎ−プロパノール、イソプロパノール、ｎ-ブタノール、イソブタノール、第二ブタノール、第三ブタノールが好ましく、その中でもメタノ−ル、エタノール、イソプロパノール、ｎ−ブタノールが一層好ましい。【００４２】
極性有機溶媒の添加量は、（Ａ）及び（Ｂ）の合計量１００質量部に対して、０．５〜１０質量部が好ましく、１〜８質量部がより好ましい。０．５質量部以上であれば剥離性が確保でき、１０質量部以下であれば、初期の接着性が低下する恐れもなく、組成物の硬化体がフィルム状に剥離する。【００４３】
本発明の組成物においては、（Ａ）〜（Ｄ）に溶解しない粒状物質を含有することが好ましい。これにより、硬化後の組成物が一定の厚みを保持できるため、加工精度が向上するとともに、温水と接触して容易に膨潤したりして接着強度が低下する現象を確実に発現することができる。【００４４】
（Ａ）〜（Ｄ）に溶解しない粒状物質としては、一般的に使用される有機粒子、無機粒子いずれでもかまわない。具体的には、有機粒子としては、ポリエチレン粒子、ポリプロピレン粒子、架橋ポリメタクリル酸メチル粒子、架橋ポリスチレン粒子など挙げられ、無機粒子としてはガラス、シリカ、アルミナ、チタンなどセラミック粒子が挙げられる。【００４５】
（Ａ）〜（Ｄ）に溶解しない粒状物質は、加工精度の向上、つまり接着剤の膜厚制御の観点から球状であることが好ましい。具体的に、有機粒子としては、メタクリル酸メチルモノマー、スチレンモノマーと架橋性モノマーとの公知の乳化重合法により単分散粒子として得られる架橋ポリメタクリル酸メチル粒子、あるいは架橋ポリスチレン粒子が、無機粒子としては、球状シリカが、粒子の変形が少なく、粒径のバラツキによる硬化後の組成物の膜厚が均一になるため好ましい。中でも、さらに粒子の沈降等の貯蔵安定性や組成物の反応性の観点から、架橋ポリメタクリル酸メチル粒子、架橋ポリスチレン粒子がより一層好ましい。【００４６】
（Ａ）〜（Ｄ）に溶解しない粒状物質の含有量は、（Ａ）及び（Ｂ）の合計量１００質量部に対して、０．１〜２０質量部が好ましく、特に０．１〜１０質量部が好ましい。０．１質量部以上であれば硬化後の組成物の膜厚がほぼ一定であり、２０質量部以下であれば、初期の接着性が低下する恐れもない。【００４７】
本発明の組成物は、本発明の目的を損なわない範囲で、一般に使用されているアクリルゴム、ウレタンゴム、アクリロニトリル−ブタジエン−スチレンゴムなどの各種エラストマー、無機フィラー、溶剤、増量材、補強材、可塑剤、増粘剤、染料、顔料、難燃剤、シランカップリング剤、界面活性剤等の添加剤を使用してもよい。【００４８】
更に、本発明は、９０℃以下の温水と接触して接着強度を低下させる組成物を用いて部材を接着し、組成物を硬化して、仮固定し、該仮固定された部材を加工後、該加工された部材を温水に浸漬して硬化した接着剤を取り外す部材の仮固定方法である。これにより、有機溶剤を用いることなく、光学用部材などのいろいろな部材を加工精度高く加工することができる。【００４９】
また、本発明の好ましい実施態様によれば、組成物の硬化体を取り外すときに、硬化体が９０℃以下の温水と接触して膨潤し、フィルム状に部材から回収できるようにすることで、作業性に優れるという効果が得られる。【００５０】
さらに、本発明の組成物は塗布部が識別し易く着色されており、しかも、前記組成物に光照射して硬化した際に前記と異なる色に着色、又は退色することで硬化状況を容易に判別できるという効果が得られ、硬化不十分によって上記性能を発揮できないといった問題を防ぐことができる。【００５１】
本発明の仮固定方法においては、本発明の組成物からなる接着剤を用いることにより、前記発明の効果が確実に得られる。【００５２】
本発明において、適度に加熱した温水、具体的には９０℃以下の温水を用いる時、水中での剥離性が短時間に達成でき、生産性の面から好ましい。前記温水の温度に関しては、３０℃〜９０℃、好ましくは４０〜９０℃、の温水を用いると短時間で接着剤の硬化物が膨潤するとともに、組成物が硬化した際に生じる残留歪み応力が解放されるために接着強度が低下し部材と組成物の硬化体との剥離力として働き、被着体のフィルム状に接着剤硬化体を取り外すことができるので好ましい。尚、硬化体と温水との接触の方法については、温水中に接合体ごと浸漬する方法が簡便であることから推奨される。【００５３】
本発明において、仮固定する際に用いられる部材並びに基材の材質に特に制限はなく、紫外線硬化型接着剤として用いる場合には、紫外線を透過できる材料からなる部材、基材が好ましい。このような材質として、例えば、水晶部材、ガラス部材、プラスチック部材が挙げられる。本発明の仮固定方法は、水晶振動子、ガラスレンズ、プラスチックレンズ及び光ディスクの加工における仮固定に適用可能である。【００５４】
仮固定方法において、接着剤として光硬化性接着剤を用いる場合、接着剤の使用方法は以下のとおりである。例えば、固定する一方の部材又は支持基板の接着面に接着剤を適量塗布し、続いてもう一方の部材を重ね合わせるという方法、予め仮固定する部材を多数積層しておき、接着剤を隙間に浸透させて塗布させる方法等で接着剤を塗布した後に、該部材を可視光または紫外線を照射して、光硬化性接着剤を硬化させ部材同士を仮固定する方法等が例示される。【００５５】
その後、仮固定された部材を所望の形状に切断、研削、研磨、孔開け等の加工を施した後、該部材を水好ましくは温水に浸漬することにより、接着剤の硬化物を部材から剥離することができる。
【実施例】
【００５６】
以下、本発明の実施例によりさらに詳細に説明するが、これらに限定して解釈されるものではない
（実施例１）
（Ａ）多官能（メタ）アクリレートとして、日本曹達社製「ＴＥ-２０００」（１，２-ポリブタジエン末端ウレタンメタクリレート、以下「ＴＥ−２０００」と略す。）２０質量部、ジシクロテンタニルジアクリレート（日本化薬社製「ＫＡＹＡＲＡＤ  Ｒ−６８４」、以下「Ｒ−６８４」と略す。）１５質量部、（Ｂ）（メタ）アクリロイル基を有する単官能モノマーとして、フェノールエチレンオキサイド２モル変成アクリレート（東亜合成社製「アロニックス  Ｍ−１０１Ａ」、以下「Ｍ−１０１Ａ」と略す。）２５質量部、２−（１，２−シクロヘキサカルボキシイミド）エチルアクリレート（東亜合成社製「アロニックスＭ−１４０」、以下「Ｍ−１４０」と略す。）４０質量部、（Ｃ）光照射により着色する化合物として、４，４’，４”−トリスジメチルアミノ］トリフェニルメタン（保土ヶ谷化学工業社製「Ａ−ＤＭＡ」、以下「Ａ−ＤＭＡ」と略す。）０．０１質量部、（Ｄ）光重合開始剤として、２−メチル−１−［４−（メチルチオ）フェニル］−２−モルフォリノプロパン−１−オン（チバ・スペシャルティ・ケミカルズ社製「ＩＲＧＡＣＵＲＥ９０７」、以下「Ｉ−９０７」と略す。）６質量部、重合禁止剤として、２，２−メチレン−ビス（４−メチル−６−ターシャリーブチルフェノール）（以下「ＭＤＰ」と略す。）０．１質量部、極性有機溶媒としてイソプロピルアルコール（以下「ＩＰＡ」と略す。）２質量部、（Ａ）〜（Ｄ）に溶解しない粒状物質として、平均粒子径５０μｍの架橋ポリメタクリル酸メチル粒子（根上工業社製「アートパールＧＲ−２００」、以下「ＧＲ−２００」と略す。）０．６質量部を配合して組成物を作製した。得られた組成物を使用して、以下に示す評価方法にて引張せん断接着強さの測定、剥離試験および硬化前後の色の観察を行った。それらの結果を表１に示す。【００５７】
（評価方法）
引張せん断接着強さ：
ＪＩＳ  Ｋ  ６８５０に従い測定した。具体的には被着材として耐熱パイレックス（登録商標）ガラス（２５ｍｍ×２５ｍｍ×２．０ｍｍ）を用いて、接着部位を直径８ｍｍとして、作製した組成物にて、２枚の耐熱パイレックス（登録商標）ガラスを貼り合わせた。その後、無電極放電ランプを使用したフュージョン社製硬化装置により、３６５ｎｍの波長の積算光量２０００ｍＪ／ｃｍ２の条件にて硬化させ、引張せん断接着強さ試験片を  作製した。作製した試験片は、万能試験機を使用して、温度２３℃、湿度５０％の環境下、引張速度１０ｍｍ／ｍｉｎで引張せん断接着強さを測定した。【００５８】
剥離試験：
上記耐熱パイレックス（登録商標）ガラスに組成物を塗布し、支持体として青板ガラス（１５０ｍｍ×１５０ｍｍ×厚さ１．７ｍｍ）に貼り合わせたこと以外は、上記と同様な条件で作製した組成物を硬化させ、剥離試験体を作製した。得られた試験体を、温水（８０℃）に浸漬し、耐熱パイレックス（登録商標）ガラスが剥離する時間を測定し、また剥離状態も観察した。【００５９】
【表１】
2008078469.tif 000002
【００６０】
（実施例２〜１１、比較例１〜５）
表１、表２に示す種類の原材料を表１、表２に示す組成で使用したこと以外は実施例１と同様にしていろいろな組成物を作製した。得られた組成物について、実施例１と同様に引張せん断接着強さの測定、剥離試験および硬化前後の色の観察を行った。それらの結果を表１、表２に示す。【００６１】
【表２】
2008078469.tif 000003
【００６２】
（使用材料）
ＱＭ：ジシクロペンテニルオキシエチルメタクリレート（ローム＆ハース社製「ＱＭ−６５７」）
ＢＺ：ベンジルメタクリレート（共栄社化学社製「ライトエステルＢＺ」）
ＩＢＸ：イソボルニルメタクリレート（共栄社化学社製「ライトエステルＩＢ−Ｘ」）
ＤＡＥ：１，２−ビス（２，４−ジメチル−５−フェニル−３−チエニル）−３，３，４，４，５，５−ヘキサフルオロシクロペンテン
ＭＣＢ：マクロレックスブルー（バイエルジャパン社製「プラスチック用着色剤」）
ＭＴＥＧＭＡ：メトキシテトラエチレングリコールモノメタクリレート（新中村化学社製「ＮＫエステルＭ−９０Ｇ」）
２−ＨＥＭＡ：２-ヒドロキシエチルメタクリレート【００６３】
その結果、比較例１は光発色性色素および光退色性色素を配合しなかったため、塗布部が識別し難く、また、硬化後も色の変化がないため、硬化状況の識別が困難であった。一方、比較例２は着色剤によって着色しているため、塗布部の識別は容易であったが、光照射による色の変化が起きないため、硬化状況の識別が困難であった。また、比較例３〜５ではガラスが剥離しない、あるいは剥離しても糊残りが見られた。【００６４】
（実施例１２）
実施例１の組成物を用いて１５０ｍｍ×１５０ｍｍ×２ｍｍの耐熱パイレックス（登録商標）ガラスと実施例１で用いた青板ガラスをダミーガラスとして実施例１と同様に接着硬化させた。この接着試験体の耐熱パイレックス（登録商標）ガラス部分のみをダイシング装置を使用して１０ｍｍ角に切断した。切断中に耐熱パイレックス（登録商標）ガラスの脱落は発生せず、良好な加工性を示した。耐熱パイレックス（登録商標）ガラス部分のみを切断した接着試験体を８０℃の温水に浸漬したところ、６０分ですべて剥離した。
【産業上の利用可能性】
【００６５】
本発明の組成物は、その組成故に光硬化性を有し、可視光や紫外線等の活性光線によって硬化し、その硬化体は切削水などに影響されずに、高い接着強度を発現できるので、部材の加工時にずれを生じ難く、寸法精度面で優れた部材が容易に得られるという効果が得られる。更に、本発明の組成物は、光照射により変色するので、光照射によって硬化させる前には塗布した部分を色の違いによって容易に識別することができる。また、光照射によって硬化した際は、前記の色とは異なる色に着色又は退色するため、硬化状況を容易に判別することができる。したがって、部材加工時の接着不良による部材の脱落や部材加工時のずれを未然に防ぐことができ、その生産性向上に寄与できるので、産業上非常に有用である。加えて、温水に接触することで接着強度を低下させ、部材間の或いは部材と治具との接合力を低下するので、容易に部材の回収ができる特徴があるので、光学レンズ、プリズム、アレイ、シリコンウエハ、半導体実装部品等の仮固定用接着剤として、産業上有用である。【００６６】
また、本発明の部材の仮固定方法は、前記のような特徴ある組成物を用いているので、塗布部の識別が容易であり、さらには光照射によって硬化の程度を容易に識別できることから、接着不良による部材の脱落や部材加工時のずれを未然に防ぐことができ、部材加工時の生産性の向上が図れることから、産業上非常に有用である。
なお、２００６年１２月２５日に出願された日本特許出願２００６−３４８１２９号の明細書、特許請求の範囲、及び要約書の全内容をここに引用し、本発明の明細書の開示として、取り入れるものである。
【国際調査報告】
2008078469.tif 000004
2008078469.tif 000005
2008078469.tif 000006
2008078469.tif 000007